(57)【要約】  １×１０１８ｃｍ−３以上の濃度の水素陰イオン（Ｈ−）を含む１２ＣａＯ・７Ａｌ２Ｏ３化合物及び／又は１２ＳｒＯ・７Ａｌ２Ｏ３化合物およびそれらの混晶を有効成分とする抗酸化剤。【特許請求の範囲】
【請求項１】
１×１０１８ｃｍ−３以上の濃度の水素陰イオン（Ｈ−）を含む１２ＣａＯ・７Ａｌ２Ｏ３化合物及び／又は１２ＳｒＯ・７Ａｌ２Ｏ３化合物およびそれらの混晶を有効成分とする抗酸化剤。
【請求項２】
請求項１記載の抗酸化剤を含有する皮膚外用剤。
【請求項３】
請求項１記載の抗酸化剤を含有する化粧料。
【請求項４】
請求項１記載の抗酸化剤を含有する美白剤。
【請求項５】
請求項１記載の抗酸化剤を含有するプラスチック添加用抗酸化剤。
【請求項６】
請求項１記載の抗酸化剤を含有する塗料添加用抗酸化剤。
【発明の詳細な説明】
【技術分野】
【０００１】
本発明は、水素陰イオンを含む無機粉体を含有する抗酸化剤に関する。
【背景技術】
【０００２】
水素陰イオンを含む無機化合物（１２ＣａＯ・７Ａｌ２Ｏ３化合物、１２ＳｒＯ・７Ａｌ２Ｏ３化合物、または１２（(１−ｘ)ＣａＯ・ｘＳｒＯ）・７Ａｌ２Ｏ３  （０＜ｘ＜１）の組成で表される１２ＣａＯ・７Ａｌ２Ｏ３と１２ＳｒＯ・７Ａｌ２Ｏ３との混晶化合物）が知られている（特許文献１：ＷＯ２００３／０８９３７３号公報）。これらの化合物は光照射によって絶縁体から電気伝導体に永続的に転換できる機能を、室温大気中で発現できることが知られている。しかしながら、これらの化合物が優れた抗酸化効果を有することは知られていなかった。
生体において抗酸化作用は、健康維持のために重要な機能を果たしている。一般的な抗酸化剤（ラジカル消去剤）はラジカルに電子を一つわたして不対電子を安定な対にする。この場合抗酸化剤自身はラジカルとなるが、このラジカルは一般的に安定であり、様々な経路で非ラジカル種へと変換される。フェノール骨格やチオール基を持つ化合物には抗酸化活性が一般的にある。抗酸化剤は食品や油脂などの酸化防止剤、さらには医薬品へ応用されている。天然に存在する抗酸化剤としてはトコフェロール（ビタミンE）, セサミノール（ごま油に存在）, レスベラトロール（赤ワインに存在）, カテキン（お茶などに存在）などがある
その他、酸化作用に対する防御剤として抗酸化剤が使用されている。塗料、油脂、食品、プラスチックなどに添加剤として利用されている。【０００３】
【特許文献１】ＷＯ２００３／０８９３７３号公報
【特許文献２】特開２００４−２６６０８号公報
【特許文献３】特許第３５３３６４８号公報
【発明の開示】
【発明が解決しようとする課題】
【０００４】
新規な抗酸化剤を提供することである。
【課題を解決するための手段】
【０００５】
水素陰イオンを含む無機化合物（１２ＣａＯ・７Ａｌ２Ｏ３化合物、１２ＳｒＯ・７Ａｌ２Ｏ３化合物、または１２ＣａＯ・７Ａｌ２Ｏ３と１２ＳｒＯ・７Ａｌ２Ｏ３との混晶化合物）の粉体を有効成分とする抗酸化剤およびその応用を提供する。
本出願の発明の主な構成は次のとおりである。
（１）１×１０１８ｃｍ−３以上の濃度の水素陰イオン（Ｈ−）を含む１２ＣａＯ・７Ａｌ２Ｏ３化合物及び／又は１２ＳｒＯ・７Ａｌ２Ｏ３化合物およびそれらの混晶を有効成分とする抗酸化剤。
（２）（１）記載の抗酸化剤を含有する皮膚外用剤。
（３）（１）記載の抗酸化剤を含有する化粧料。
（４）（１）記載の抗酸化剤を含有する美白剤。
（５）（１）記載の抗酸化剤を含有するプラスチック添加用抗酸化剤。
（６）（１）記載の抗酸化剤を含有する塗料添加用抗酸化剤。
【発明の効果】
【０００６】
新規な抗酸化剤を提供することができる。
本発明の水素陰イオンを含む無機化合物粉体は抗酸化剤として優れた機能を発揮する。プラスチック、塗料、化粧料、油脂等の抗酸化剤として使用できる。
【図面の簡単な説明】
【０００７】
【図１】IRおよびSIMS法によって水素陰イオン量を定量した結果を示す図。
【図２】純水溶媒のサンプル溶液ESRスペクトルを測定した結果を示す図。
【図３】実施例３  試料Ａ−２〜Ａ−４のラジカル消去能を示す図。
【図４】実施例３  試料Ｂ−２〜Ｂ−４のラジカル消去能を示す図。
【図５】実施例４  溶媒Ｃを用いた試料Ｃ−２〜Ｃ−４のラジカル消去能を示す図。
【図６】実施例４  溶媒Ｄを用いた試料Ｄ−２〜Ｄ−４のラジカル消去能を示す図。
【図７】実施例１０  試料Ｂを用いたＥＳＲ法による二酸化チタン光照射由来ヒドロキシラジカルの消去能を示す図。
【発明を実施するための最良の形態】
【０００８】
本発明において出発物質とされるものは、純粋な１２ＣａＯ・７Ａｌ２Ｏ３化合物（以下、Ｃ１２Ａ７と記載することもある）でもよいし、処理中に、Ｃ１２Ａ７特有のマイエナイト型結晶構造が破壊されない限りは、カルシウムとアルミニウムの一部または全てが他の元素で置換されたＣ１２Ａ７化合物と同等の結晶構造をもつ混晶や固溶体（以下、これらを同等物質と略す）でもよい。
Ｃ１２Ａ７化合物と同等の結晶構造を持つ物質として現在１２ＳｒＯ・７Ａｌ2Ｏ3が知られており、ＣａとＳｒの混合比を自由に変化させることができる。すなわち、１２ＣａＯ・７Ａｌ2Ｏ3と１２ＳｒＯ・７Ａｌ2Ｏ3との混晶化合物でもよい。また、初期に包接されている陰イオンの種類や量は、水素陰イオンの導入効果に大きな影響を及ぼさない。さらに、形態は、粉末、膜、多結晶体、単結晶のいずれでもよい。【０００９】
出発物質であるＣ１２Ａ７は、カルシウム（Ｃａ）とアルミニウム（Ａｌ）を原子当量比で１２：１４の割合で含む原料を用いて焼成温度１２００℃以上１４１５℃未満で固相反応させることによって合成される。代表的な原料は炭酸カルシウムと酸化アルミニウムの混合物である。
単結晶は、固相反応で得られたＣ１２Ａ７焼結体を前駆体として、帯融法（ＦＺ法）によって得ることができる。Ｃ１２Ａ７単結晶の育成には、棒状のセラミック前駆体に赤外線を集光しながら前駆体棒を引き上げることにより、溶融帯を移動させて、溶融帯−凝固部の界面に単結晶を連続的に成長させる。本発明者らは、高濃度の活性酸素種を含むＣ１２Ａ７化合物単結晶と、気泡の無いＣ１２Ａ７単結晶の製造方法は、特許文献３（特許第３５３３６４８号公報号公報）に開示した。【００１０】
出発物質のＣ１２Ａ７および同等物質を、１０００ｐｐｍ以上の水素を含む雰囲気、望ましくは、酸素や水分を含まず２０容積％以上の水素を含有する雰囲気流中で、８００℃以上、望ましくは１０００℃以上、１３５０℃未満、より望ましくは、約１３００℃の温度で、出発物質の形態に応じて、数分から数時間保持した後、冷却する。水素を含む雰囲気を得るには、石英ガラスやタンタルのような高温熱処理に耐え得る材料製の容器中に水素を充填させ、その中に出発物質を封じてもよい。この際、水素ガスを充填する代わりに、化学反応によって水素を生成できる物質を一緒に封入してもよい。純粋なＣ１２Ａ７では、水素を含む雰囲気中では、１３５０℃以上に加熱すると溶解して、結晶構造が失われる。
熱処理を施す雰囲気中の水素濃度が１０００ｐｐｍ以下では、Ｃ１２Ａ７および同等物質に導入される水素陰イオンの量が１×１０１８ｃｍ−３以下であり、優れた抗酸化作用が得られ難い。また、熱処理温度が低温になるほどＣ１２Ａ７および同等物質中に導入される水素イオンが水酸基イオン（ＯＨ-）に置き換わりやすくなり、８００℃未満であると水素陰イオンの量が１×１０１８ｃｍ−３未満となるため、同様に優れた抗酸化機能が得られ難い。
冷却速度は、電気炉の通常の自然放冷でもよいが、急冷することが望ましく、熱処理温度が低い場合は急冷することによって水素陰イオンの量が１×１０１８ｃｍ−３以上となるようにする。【００１１】
以上の高温処理を終えた当該物質は、純粋なＣ１２Ａ７が原料であれば無色透明であり、粉末であれば白色を呈する。水素ガスによる還元条件が強い場合は、ケージ内の一部に電子が導入され、薄い緑色を呈する。この場合、３００℃から４５０℃の間の温度に１０分程度保持する事によって、水素陰イオンの量を減らすことなく、電子を消失させ、透明もしくは白色の状態にすることができる。
水素陰イオンが含まれるということ、または導入された状態とは、Ｃ１２Ａ７結晶のケージ内の空間に水素陰イオンが閉じ込められることを指す。Ｃ１２Ａ７結晶の単位格子は、格子定数が約１．２ｎｍであり［Ｃａ２４Ａｌ２８Ｏ６４］４＋の組成で表されることが知られている。この単位格子当たり＋４の正電荷を水素陰イオンの導入で全て補償した場合、Ｃ１２Ａ７結晶に含まれる水素陰イオンの数は、最大１立方センチメートル当たり２．３×１０２１個と予想される。【００１２】
水素陰イオンを含む無機粉体は抗酸化剤として優れた機能を発揮する。プラスチック、塗料あるいは化粧料、医薬、油脂等の抗酸化剤として使用できる。
【実施例１】
【００１３】
帯融（ＦＺ）法によって作成されたＣ１２Ａ７単結晶を厚み３００μｍの鏡面研磨された板に加工した。これを酸素中で１３５０℃で６時間熱処理した（試料Ａ）。引き続き、２０％容積水素−８０％容積窒素の混合ガス気流中で１３００℃で２時間保持した後、同一雰囲気中で速やかに冷却して、Ｃ１２Ａ７結晶中に水素陰イオンを導入した（試料Ｂ）。
引き続き、空気中で８００℃まで昇温した後、冷却して水素陰イオンを除去するか、または水酸基（ＯＨ-）に変化させた（試料Ｃ）。各試料中の水酸基濃度を３５６０ｃｍ−１の赤外吸収強度から求めた。また、二次イオン質量分光法（ＳＩＭＳ）によって各試料に含まれる水素の総量の濃度定量を行った。【００１４】
試料Ａ、Ｃにおいては、水素はほぼ全てがプロトンとして水酸基を形成している。試料Ｂにおいては、水素は、プロトンのほかに水素陰イオンとして存在している。試料Ａ、Ｃの赤外吸収とＳＩＭＳの定量値からプロトン濃度の検量線を作成して、これから試料Ｂ中の水素陰イオンの濃度を見積もることができる。この算出手法を第１図に示した。試料Ｂ中の水素陰イオンとなっている水素濃度は、２×１０２０ｃｍ−３と見積もられた。
図５を参照すると、密度約８０％のＣ１２Ａ７焼結体に、試料Ｂと同一の条件の熱処理を行うことで、水素陰イオンを導入した。試料Ｂと同一条件であることから、水素陰イオンの濃度は、２×１０２０ｃｍ−３と見積もられた。この焼結体を、エタノールを分散媒、アルミナボールを粉砕媒とした遊星ボールミルを施すことで、粉体とした。粉体の比表面積はＢＥＴ法によって、約２ｍ２／ｇと見積もられた。
【実施例２】
【００１５】
ＤＰＰＨラジカル消去能測定
（１）DPPH溶液の調製
DPPH（1,1’-diphenyl-2-picrylhydrazyl,和光純薬工業製）を１００％エタノールに溶解させ０．００３９４ｗ/ｖ％溶液を調整した。
（２）サンプル溶液の調製
純水を溶媒として実施例１で調製した試料Ｂの０．１ｗ/ｖ％分散液を調整した。超音波を5分間かけて凝集物を粉砕した後、約1時間スターラーにて攪拌した。粉体は純水中で容易に沈降するため、DPPH溶液との混合の直前にもスターラーで攪拌した。純水溶媒のサンプル溶液のコントロールとして純水を用いた。
（３）ＥＳＲスペクトルの測定
（装置ESR-JES-TE200：JEOL）
共鳴周波数：9.43 GHz，出力：4.0 mW，磁場変調：100 kHz，観測磁場：338.5±5 mT，測定時間：1 min，変調幅：0.1 mT，増幅率： 500（DPPH radical及び脂質過酸化能測定時），応答時間：0.03 sec。
プレートリーダー用プレートにDPPH溶液100μlと純水溶媒のサンプル溶液（０．１ｗ/ｖ％を基準としてそれぞれ１/２希釈、１/４希釈、１/１０希釈した）100μlを混合しておよそ2分ラジカルと反応させた後、ESRスペクトルを測定した。測定結果を図２に示す。【００１６】
純水溶媒のサンプル溶液
コントロール（純水）ではラジカルの存在に特有なスペクトルが観察された。０．１ｗ/ｖ％試料Ｂ分散液を混合させたところ、ピークが消え、ラジカルの消去を確認できた。０．１ｗ/ｖ％粉体分散液を純水で０．０１ｗ/ｖ％（１/１０希釈）,０．０２５ｗ/ｖ％（１/４希釈）,０．０５ｗ/ｖ％（１/２希釈）に希釈した溶液についても同様に測定を行ったところ、ラジカル消去能の粉体濃度依存性が確認された。ラジカル消去能は以下の式により求めた。【００１７】
（式１）ラジカル消去能（％）＝（１−β／α）×１００ 
ここでβ＝試料Ｂ分散液＋ＤＰＰＨ溶液のＥＳＲスペクトルのピーク高さ
α＝コントロール（純水）＋ＤＰＰＨ溶液のＥＳＲスペクトルのピーク高さ【００１８】
（４）結果
０．０５ｗ/ｖ％、０．０２５ｗ/ｖ％、０．０１ｗ/ｖ％の濃度の試料Ｂ分散液のラジカル消去能は、８３％、４３％、８％であった。ラジカル消去能には直線的な濃度依存性があることが示唆された。また、ＩＣ５０は０．０２１ｗ/ｖ％であることを確認した。この結果より、試料Ｂの抗酸化能（DPPHラジカル消去能）が確認できた。
【実施例３】
【００１９】
脂質の酸化抑制効果ついて（スクワレン、オレイン酸のESRによる抗酸化能評価）
（１）溶媒
スクワレン（岸本特殊肝油製  純度99.5%  酸化防止剤フリー）、オレイン酸    （和光純薬工業一級）を用いた。
（２）スピントラップ試薬調製
スピントラップ試薬  -Phenyl N-tert-B-butylnitrone（以下、αＰＢＮとよぶ）をトリ（カプリル酸／カプリン酸）グリセリルに溶解させ（超音波利用）、400mM溶液とした。
（３）測定サンプル調製
溶媒サンプルに実施例１の試料Ｂとスピントラップ試薬(αPBN)溶液を入れ、表１の配合量で調製し、ESR測定サンプルとした。試料Ｂの濃度は（試料Ｂ重量）／（溶媒重量）×１００で求めた重量百分率とした。【００２０】
【表１】
2008087774.tif 000002
【００２１】
（４）ESR測定
各サンプルにUV-A波を照射し、油剤を酸化させたときのラジカル発生量をESRで測定した。UV照射時間は表１の通りである。
以下の式によりラジカル消去能を求めた。Ａ−２〜Ａ−４について図３に、Ｂ−２〜Ｂ−４について図４に示す。【００２２】
（式２）ラジカル消去能（％）＝（１−β／α）×１００
β＝試料Ｂ分散液（A-2〜A-4もしくはB-2〜B-4）のＥＳＲスペクトルのピーク高さ
α＝コントロール（A-1（βがA-2〜A-4のとき）もしくはB-1（βがB-2〜B-4のとき））のＥＳＲスペクトルのピーク高さ【００２３】
（５）結果
スクワレンに粉体（実施例１の試料Ｂ）を５ｗ／ｗ％、２．５ｗ／ｗ％、１．２５ｗ／ｗ％添加した結果、ラジカル消去能は５５％、３５％、１５％となった。粉体の濃度に依存して、顕著な抗酸化効果を示した。また、ＩＣ５０は４．２ｗ／ｗ％であることを確認した。オレイン酸に粉体（実施例１の試料Ｂ）を５ｗ／ｗ％、２．５ｗ／ｗ％、１．２５ｗ／ｗ％添加した結果、ラジカル消去能は５０％、４１％、３３％となった。粉体の濃度に依存して、顕著な抗酸化効果を示した。また、ＩＣ５０は４．９ｗ／ｗ％であることを確認した。
【実施例４】
【００２４】
脂質の酸化抑制効果ついて（飽和脂肪酸＋不飽和脂肪酸（オレイン酸、スクワレン）のESRによる抗酸化能評価）
・オレイン酸＋トリ（カプリル酸／カプリン酸）グリセリル
・スクワレン＋トリ（カプリル酸／カプリン酸）グリセリル
（１）溶媒調製
ESR測定のサンプル調製を行った。以下の3種の油剤を混合して用いた。調製した溶媒は以下の通りである。
溶媒C    ａ：ｃ＝５：５(重量比)    溶媒D    ｂ：ｃ＝５：５(重量比)
ａスクワレン    （和光純薬工業  特級  99%    酸化防止剤αトコフェロール0.05%）
ｂオレイン酸    （和光純薬工業  一級）
ｃトリ（カプリル酸／カプリン酸）グリセリル  （ミリトール318、コグニス）
（２）測定サンプル調製
溶媒C、Dについては、表２の配合量で実施例１の試料Ｂ、αＰＢＮを添加しＥＳＲ測定試料（C-1〜C-4、D-1〜D-4）とした。試料Ｂの濃度は（試料Ｂ重量）／（溶媒重量）×１００で求めた重量百分率とした。【００２５】
【表２】
2008087774.tif 000003
【００２６】
（３）ESR測定
各サンプルにUV-A波を照射し、油剤を酸化させたときのラジカル発生量をESRで測定した。UV照射時間は上記表２の通りである。
以下の式によりラジカル消去能を求めた。溶媒Ｃを用いた試料Ｃ−２〜Ｃ−４を図５に、溶媒Ｄを用いた試料Ｄ−２〜Ｄ−４を図６に示す。【００２７】
（式３）  ラジカル消去能（％）＝（１−β／α）×１００
β＝試料Ｂ分散液（C-2〜C-4もしくはD-2〜D-4）のＥＳＲスペクトルのピーク高さ
α＝コントロール（C-1（βがC-2〜C-4のとき）もしくはD-1（βがD-2〜D-4のとき））のＥＳＲスペクトルのピーク高さ【００２８】
（４）結果
溶媒Ｃ（スクワレン：トリ（カプリル酸／カプリン酸）グリセリル＝５：５）に実施例１の試料Ｂを２．０ｗ／ｗ％、１．０ｗ／ｗ％、０．５ｗ／ｗ％添加した結果、ラジカル消去能は４０％、２７％、９％となった。粉体の濃度に依存して、顕著な抗酸化効果を示した。また、ＩＣ５０は２．９ｗ／ｗ％であることを確認した。溶媒Ｄ（オレイン酸：トリ（カプリル酸／カプリン酸グリセリル＝５：５）に粉体（実施例１の試料Ｂ）２．０ｗ／ｗ％、１．０ｗ／ｗ％、０．５ｗ／ｗ％添加した結果、ラジカル消去能は６６％、４２％、２６％となった。粉体の濃度に依存して、顕著な抗酸化効果を示した。また、ＩＣ５０は１．２ｗ／ｗ％であることを確認した。
スクワレン、オレイン酸をそれぞれＴＧ（トリ（カプリル酸／カプリン酸）グリセリル）で５０％に希釈しても、実施例３と同様に、スクワレン、オレイン酸の酸化によるラジカルが試料Ｂの粉体によって、濃度依存的に消去された。
【実施例５】
【００２９】
プラスチックペレットの調製
2008087774.tif 000004
【００３０】
（製法）上記（１）〜（３）を２００℃で押出し加工し、ペレットを作成する。
【実施例６】
【００３１】
液状ファンデーションの調製
2008087774.tif 000005
【００３２】
（製法）
上記成分（１）、（２）、（１２）及び（１３）を混合し、加熱溶解した（Ａ相）。成分（７）及び（８）を混合し、溶解する（Ｂ相）。成分（４）、（９）、（１０）及び（１１）を均一混合後、粉砕する（Ｃ相）。成分（３）、（５）及び（６）を混合する（Ｄ相）。Ａ相及びＤ相を混合した後、Ｃ相を加えて均一に混和し、上記Ｂ相を加えて乳化する。
【実施例７】
【００３３】
日焼け止めクリームの調製
2008087774.tif 000006
【００３４】
（製法）上記（５）〜（７）成分を８０℃に加熱溶解する（Ａ相）。成分（１）〜（４）をＡ相に添加して混合する（Ｂ相）。（８）、（９）を均一に混合後、これをＢ相に添加して乳化混合する。
【実施例８】
【００３５】
パウダーファンデーションの調製
2008087774.tif 000007
【００３６】
（製法）（１）〜（８）をヘンシェルミキサーで５分間攪拌した後、よく混合させた（９）〜（１０）を徐々に添加し、ハンマーミルにて粉砕する。その後、中皿にプレスした。
【実施例９】
【００３７】
アイシャドウの調製
2008087774.tif 000008
【００３８】
（製法）（１）〜（１０）をヘンシェルミキサーで５分間攪拌した後、よく混合させた（１１）〜（１２）を徐々に添加し、ハンマーミルにて粉砕する。その後、中皿にプレスした。
【実施例１０】
【００３９】
ＥＳＲ法による二酸化チタン光照射由来ヒドロキシラジカルの消去能評価
アナタース型二酸化チタンに波長が３８０ｎｍ以下の光を照射すると光触媒反応によりラジカルが発生する。二酸化チタン微粒子水分散液に光を照射することによって生じたラジカルを実施例１で調整した試料Ｂが消去するか否かを電子スピン共鳴（ＥＳＲ）にて評価した。スピントラップ試薬ＤＭＰＯ（５，５−Ｄｉｍｅｔｈｙｌ−１−Ｐｙｒｒｏｌｉｎｅ−Ｎ−Ｏｘｉｄｅ）を共存させることでラジカルの寿命を延ばして測定を行った。
（試験方法）
アナタース型ニ酸化チタン微粒子（平均粒径１８０ｎｍ）分散液０．５％（ｗ／ｖ）２０μＬ、サンプル溶液１８０μＬ、１０ｍＭ  ＤＭＰＯ水溶液２００μＬを混合し（合計４００μＬ）、スターラーで攪拌しながら超高圧水銀灯によって１分間紫外線を照射した。紫外線を照射した混合分散液をＥＳＲの溶液用セルに封入し、ＤＭＰＯ−ＯＨのＥＳＲスペクトルを測定した。
サンプル溶液としては、イオン交換水（コントロール）、試料Ｂ分散液を用いた。試料Ｂ分散液は、試料Ｂを水へ分散後すぐに測定に用いた。試料Ｂ分散液の濃度は１．２２％（ｗ／ｖ）、１．６７％（ｗ／ｖ）、２．２２％（ｗ／ｖ）、１０％（ｗ／ｖ）とし、混合分散液中の試料Ｂの濃度が０．５％（ｗ／ｖ）、０．７５％（ｗ／ｖ）、１．０％（ｗ／ｖ）、４．５％（ｗ／ｖ）となるようにした。
ＥＳＲ測定には装置ＥＭＸ８／２．７型（ＢｕｒｋｅｒＢｉｏｓｐｉｎ）を用いた。測定条件はＡｕｔｏ  ｔｕｎｅを用いて決定した。
ラジカル消去能を以下の式により求めた。
（式３）ラジカル消去率（％）＝（１−β／α）×１００ 
β＝サンプル溶液として試料Ｂ分散液を用いたときの紫外線照射後の混合分散液のＥＳＲスペクトルの低磁場側から２本目のピーク高さ。
α＝サンプル溶液としてイオン交換水（コントロール）を用いたときの紫外線照射後の混合分散液のＥＳＲスペクトルの低磁場側から２本目のピーク高さ。  【００４０】
（結果）
混合分散液中の試料Ｂの濃度が０．５％（ｗ／ｖ）、０．７５％（ｗ／ｖ）では、ラジカル消去能が認められなかったが、１．０％（ｗ／ｖ）では３８％のラジカル消去能、４．５％（ｗ／ｖ）では８６％の消去能を示した。結果を図７に示す。
【産業上の利用可能性】
【００４１】
本発明に係る、水素陰イオンを含む無機粉体は抗酸化剤として優れた機能を発揮する。
プラスチック、塗料あるいは化粧料、医薬部外等の分野において抗酸化剤として目的に応じた任意の量で配合し、使用することができる。
【図１】
2008087774.tif 000009
【図２】
2008087774.tif 000010
【図３】
2008087774.tif 000011
【図４】
2008087774.tif 000012
【図５】
2008087774.tif 000013
【図６】
2008087774.tif 000014
【図７】
2008087774.tif 000015
【国際調査報告】
2008087774.tif 000016
2008087774.tif 000017
2008087774.tif 000018
2008087774.tif 000019